(57)【要約】  本発明は、グラフォエピタキシーによってブロックコポリマーの自己組織化を意図した機能性アセンブリガイド（３００）を形成するための方法に関し、その方法は、以下のステップ：−  基板（２００）の表面上にブロックコポリマーに対して第１の中性の化学親和性を有する第１の材料から形成される中和層（２１０）を形成するステップと、−  中和層（２１０）上に少なくとも１つの凹部を有する第１のマスクを形成するステップと、−  中和層（２１０）上に、第１のマスクの少なくとも１つの凹部を満たすようにして、コポリマーブロックのうちの１つに対して第２の優先的な化学親和性を有する第２の材料を堆積するステップと、−  第１の材料及び第２の材料に対して第１のマスクを選択的にエッチングするステップとを含み、それにより、中和層（２１０）上に配置される第２の材料から形成される少なくとも１つのガイドパターン（３２０ａ〜３２０ｂ）を形成する。
2019534563.tif 000002
【特許請求の範囲】
【請求項１】
グラフォエピタキシーによってブロックコポリマーの自己組織化を意図した機能性アセンブリガイド（３００）を形成するための方法であって、
基板（２００）の表面上に、ブロックコポリマーに対して第１の中性化学親和性を有する第１の材料から形成される中和層（２１０）を形成するステップ（Ｓ１）と、
中和層（２１０）上に少なくとも１つの凹部（２２１ａ〜２２１ｂ）を備える第１のマスク（２２０）を形成するステップ（Ｓ２〜Ｓ３）とを含み、
方法は更に、
中和層（２１０）上に、第１のマスクの前記少なくとも１つの凹部（２２１ａ〜２２１ｂ）を満たすようにして、コポリマーブロックのうちの１つに対する第２の優先的化学親和性を有する第２の材料（２３０）を堆積するステップ（Ｓ４）と、
第１の材料及び第２の材料に対して第１のマスク（２２０）を選択的にエッチングするステップ（Ｓ６）とを含み、それにより、中和層（２１０）上に配置される第２の材料（２３０）から形成される少なくとも１つのガイドパターン（３２０ａ〜３２０ｂ）を形成することを特徴とする、方法。
【請求項２】
前記少なくとも１つのガイドパターンは、５０ｎｍ〜３００ｎｍに構成される深さの空洞を少なくとも部分的に画定する、請求項１に記載の方法。
【請求項３】
第２の材料（２３０）は、第１のマスク（２２０）の前記少なくとも１つの凹部（２２１ａ〜２２１ｂ）を完全に満たし、かつ第１のマスクの上方に余分な厚さ（２３１）を形成するようにして堆積され、方法は更に、第１のマスク（２２０）をエッチングするステップ（Ｓ６）の前に、第１のマスクを露出させるために、余分な厚さ（２３１）を除去することになるステップ（Ｓ５）を含む、請求項１又は２に記載の方法。
【請求項４】
第２の材料（２３０）の余分な厚さ（２３１）は化学機械平坦化によって除去される、請求項３に記載の方法。
【請求項５】
第２の材料（２３０）の余分な厚さ（２３１）はプラズマエッチングによって除去される、請求項３に記載の方法。
【請求項６】
第２の材料（２３０）は、第２の材料の余分な厚さ（２３１）が平坦な表面を有するように堆積され、第２の材料は均一な方法でエッチングされる、請求項５に記載の方法。
【請求項７】
第１のマスク（２２０）はウェットプロセスによってエッチングされる、請求項１〜６のいずれかに記載の方法。
【請求項８】
中和層（２１０）は、ブロックコポリマーと同じ化学的性質のランダムコポリマーから形成され、第２の材料（２３０）は、架橋性ポリマー、酸化シリコン、窒化シリコン、窒化チタン及び金属から選択される、請求項１〜７のいずれかに記載の方法。
【請求項９】
第１のマスク（２２０）は反射防止層（２２２）を備えるハードマスクである、請求項１〜８のいずれかに記載の方法。
【請求項１０】
第１のマスク（２２０）は感光性樹脂層（２２４）を備える、請求項１〜８のいずれかに記載の方法。
【請求項１１】
感光性樹脂層（２２４）上への停止層（２２５）のコンフォーマルな堆積を更に含む、請求項１０に記載の方法。
【請求項１２】
中和層（２１０）上に少なくとも１つの凹部（２５１）を備える第２のマスク（２５０）を形成するステップ（Ｓ７〜Ｓ８）と、
第２のマスク（２５０）の前記少なくとも１つの凹部（２５１）を満たすようにして、ブロックコポリマーに対して第３の化学親和性を有する第３の材料（２６０）を堆積するステップ（Ｓ９）と、
第１の材料、第２の材料及び第３の材料に対して第２のマスク（２５０）を選択的にエッチングするステップ（Ｓ１１）とを更に含み、それにより、中和層（２１０）上に配置される第３の材料（２６０）から形成される少なくとも１つのガイドパターン（３３０）を形成する、請求項１〜１１のいずれかに記載の方法。
【請求項１３】
第１のマスク及び第２のマスク（２２０、２５０）は、同じ無機物層（２２２）内に連続して形成され、同時にエッチングされる、請求項１２に記載の方法。
【請求項１４】
第２のマスク（２５０）は第１のマスク（２２０）をエッチングした（Ｓ６）後に、中和層（２１０）上に形成される、請求項１２に記載の方法。
【請求項１５】
グラフォエピタキシー法であって、
請求項１〜１４のいずれかに記載の方法を用いて機能性アセンブリガイド（３００）であって、アセンブリガイドは、少なくとも１つの空洞（３１０）を備える、アセンブリガイドを形成すること；および
空洞（３１０）内にブロックコポリマーを堆積することを含む、グラフォエピタキシー法。
【発明の詳細な説明】
【技術分野】
【０００１】
本発明は、ブロックコポリマーの自己組織化を意図した機能性アセンブリガイドを形成するための方法に関する。また、本発明は、そのような方法によって得られる機能性アセンブリガイドを使用するグラフォエピタキシー法に関する。
【背景技術】
【０００２】
電子構成要素が小型化に向かう傾向があることから、ここ数年にわたって、ナノメートル寸法のパターンを生成できるようにする方法の必要性が大きく増してきた。
【０００３】
新たなリソグラフィ技術の中から、ブロックコポリマーの自己組織化（ＤＳＡ：ｄｉｒｅｃｔｅｄ  ｓｅｌｆ−ａｓｓｅｍｂｌｙ）に関する技法について言及することができる。ブロックコポリマーは、２つの反復単位、モノマーＡ及びモノマーＢが共有結合によって結合される鎖を形成するポリマーである。例えば、これらのブロックコポリマーを加熱することによって、鎖が十分な移動度を与えられるとき、モノマーＡの鎖及びモノマーＢの鎖はポリマーの相又はブロックに分離し、特定の立体配座に再編成する傾向を有し、その立体配座は、とりわけ、モノマーＡとモノマーＢとの間の比によって決まる。この比に応じて、Ｂのマトリックス内にあるＡの球体又はＢのマトリックス内にあるＡの柱体又は代わりに、インターカレートしたＡのラメラ及びＢのラメラを有することができる。
【０００４】
このように、ブロックコポリマーは、モノマーＡ及びＢの比によって制御することができるポリマーパターンを形成する特性を有する。これらのパターンの周期性は、ブロックコポリマーのモル質量に直接関連している。したがって、このモル質量を制御することによって、ブロックコポリマーによって形成されるポリマーパターンの解像度を制御することができる。
【０００５】
ブロックコポリマーの特性は、グラフォエピタキシー法の範囲内で利用される。グラフォエピタキシーは、基板の表面上に「ガイドパターン」と呼ばれる一次パターンを形成することにあり、各ガイドパターンは、ブロックコポリマーがその内部に堆積する空洞を画定する。ガイドパターンは、コポリマーブロックの編成を制御し、空洞内により解像度の高い二次パターンを形成するのを可能にする。実際には、ガイドパターンによってコポリマー層に加えられる機械的な歪み、及びコポリマーとガイドパターンの側面との化学的相互作用が、相の分離を促進する。ガイドパターンは、従来、フォトリソグラフィによって樹脂層内に形成され、任意選択で、ハードマスクに転写される。
【０００６】
ガイドパターンに対する二次パターンの向きを制御するのは多くの場合に難しい。実際には、ガイドパターンに対する二次パターンの向きは、モノマーのブロックと、ガイドパターンの表面、基板及び空気との相互作用によって決まる。ＰＳ−ｂ−ＰＭＭＡブロックコポリマーの場合、２つの相、すなわち、ポリスチレン及びポリメチルメタクリレート（ＰＭＭＡ）と空気との相互作用は同等である。
【０００７】
空洞の底部及び側壁が、ブロックコポリマーの２つの相のうちの１つ、例えば、ＰＳと同じ優先的親和性を有する場合には、この相がガイドパターンの側壁にわたって、かつ基板にわたって延びることになる。言い換えると、コポリマーの他方の相、ＰＭＭＡは、基板との界面にＰＳの残存層が位置することから、ガイドパターンの高さ全体にわたって延びないことになる。更に、この残存層は、ＰＭＭＡ相の選択性エッチングによって得られた穴を基板に転写するのに有害である。
【０００８】
最も有利な構成は、中性の底部（例えば、２つのブロックと基板との同等の相互作用）と、２つのポリマー相のうちの１つとの優先的親和性を有する側壁とを有する空洞を生成することである。この場合、他方のポリマー相（選択的にエッチングされる相）が、基板との界面まで延びる。
【０００９】
結果として、空洞の底部と側壁との間で選択性がある、表面親和性の制御が必要である。
【００１０】
従来の技法は、空洞の底部に中和層をグラフトすることにあるが、空洞の壁は露出したままである（ガイドパターンは、デフォルトで、相のうちの１つに対する優先的親和性を有する）。そのため、ランダムポリマーが希釈され、その後、ガイドパターンの内部にスピンコーティングによって堆積される。空洞の側壁の親和性は、空洞が形成される材料によって決定されるので、この技法では親和性を選択できない。更に、空洞の側壁の親和性を変更することを目的にする任意の処理（堆積、プラズマ等）は空洞の底部にも影響を及ぼすことになる。更に、この技法は、単一の空洞の場合に又は基板上に規則的に分布する同じ寸法のいくつかの空洞の場合に良好な結果を与える。しかしながら、アセンブリガイド内で空洞の密度が変化する時点から、アセンブリガイドの最も密度が低いゾーン内の空洞の側壁上にもランダムポリマー層が堆積する。
【００１１】
図１Ａ及び図１Ｂは、Ｓｅｏｎｇ−Ｊｕｎ  Ｊｅｏｎｇら「Ｓｏｆｔ  Ｇｒａｐｈｏｅｘｐｉｔａｘｙ  ｏｆ  Ｂｌｏｃｋ  Ｃｏｐｏｌｙｍｅｒ  Ａｓｓｅｍｂｌｙ  ｗｉｔｈ  Ｄｉｓｐｏｓａｂｌｅ  Ｐｈｏｔｏｒｅｓｉｓｔ」（Ｎａｎｏ  Ｌｅｔｔｅｒｓ，  ｖｏｌ．  ９，  Ｎｏ．  ６，  ２３００−２３０５，  ２００９）に記述されるような、機能性アセンブリガイド１００を形成するための方法のステップを示す。図１Ａのステップにおいて、基板１０１がランダムポリマーから形成される中和層１０２で覆われ、その後、ネガティブトーン現像レジスト樹脂層１０３で覆われる。樹脂層１０３の一部のみを深紫外線（ＤＵＶ）で露光し、その後、樹脂層を現像することによって、アセンブリガイド１００がフォトリソグラフィによって形成される。空洞１０４を形成するために、図１Ｂによって表される現像ステップ中に、樹脂層１０３の紫外線に露光されない部分が除去される。中和層１０２は空洞１０４の底部を構成する。
【００１２】
この第２の技法は、空洞の可変密度に関連する問題を解決するが、２つの主な欠点を有する。空洞の側壁の親和性は樹脂の化学的性質によって決定されるので、アセンブリガイドを形成するために樹脂を使用することは、必ずしも親和性を選択できるようにするとは限らない。例えば、ブロックコポリマーＰＳ−ｂ−ＰＭＭＡの場合、上記の文献のネガティブトーン現像レジスト樹脂は、ポリスチレンに対する親和性を有する。空洞の壁の親和性を変更することを目的とする任意の処理（堆積、プラズマ等）は、空洞の底部にも影響を及ぼす。したがって、従来技術のこの方法では、空洞内に堆積されるブロックコポリマーとの相互作用の制御は制限されることになる。更に、樹脂は耐熱性が良好ではなく、ブロックコポリマーのアセンブリのためのアニーリングの可能性を下げるか又はアセンブリガイドの寸法変動を伴う（アセンブリガイドの樹脂から形成される側面は加熱すると変形する）。
【先行技術文献】
【非特許文献】
【００１３】
【非特許文献１】Ｓｅｏｎｇ−Ｊｕｎ  Ｊｅｏｎｇら「Ｓｏｆｔ  Ｇｒａｐｈｏｅｘｐｉｔａｘｙ  ｏｆ  Ｂｌｏｃｋ  Ｃｏｐｏｌｙｍｅｒ  Ａｓｓｅｍｂｌｙ  ｗｉｔｈ  Ｄｉｓｐｏｓａｂｌｅ  Ｐｈｏｔｏｒｅｓｉｓｔ」（Ｎａｎｏ  Ｌｅｔｔｅｒｓ，  ｖｏｌ．  ９，  Ｎｏ．  ６，  ２３００−２３０５，  ２００９）
【発明の概要】
【発明が解決しようとする課題】
【００１４】
（発明の要旨）
それゆえ、ブロックコポリマーに対する空洞の底部及び側壁の化学親和性を自由に選択できるようにする、アセンブリガイドを形成するための方法を提供することが必要とされている。
【課題を解決するための手段】
【００１５】
本発明によれば、この要求は、以下のステップを提供することによって満たされることになる。
−  基板の表面上に、ブロックコポリマーとの第１の化学親和性を有する第１の材料から形成される機能化層を形成するステップ。
−  機能化層上に、少なくとも１つの凹部を備える第１のマスクを形成するステップ。
−  機能化層上に、第１のマスクの少なくとも１つの凹部を満たすようにして、ブロックコポリマーに対する第２の化学親和性を有する第２の材料を堆積するステップ。
−  第１の材料及び第２の材料に対して第１のマスクを選択的にエッチングし、それにより、機能化層上に配置される第２の材料から形成される少なくとも１つのガイドパターンを形成するステップ。
【００１６】
上記で使用された「アセンブリガイド」という用語は、ブロックコポリマーの自己組織化を誘導（又は指示）できるようにする構造を指している。この構造は、第１の材料から形成される機能化層と、第２の材料から形成される１つ以上のガイドパターンとを備える。
【００１７】
それにより、第２の材料から構成されるガイドパターンは、機能化層上に形成されるマスクの相補的な部分に対応する。マスクの凹部の数及び形状によって決まる、その数及び幾何学的形状に応じて、ガイドパターンは、ブロックコポリマーで満たされることを意図した１つ以上の空洞を（少なくとも部分的に）画定する。各空洞の底部は第１の材料から形成される機能化層から構成され、結果として、第１の化学親和性を有する。空洞の側壁は第２の材料から形成されるガイドパターンの側面によって形成され、結果として、第２の化学親和性を有する。
【００１８】
したがって、空洞の側壁の化学親和性は、もはやマスクの材料によって決定されるのではなく、マスクの凹部内に堆積される第２の材料によって決定される。この第２の材料は、所望の親和性に応じて特に選択することができる。したがって、本発明による形成方法は、ブロックコポリマーとの相互作用の制御に関して大きい自由度を可能にする。空洞底部はその方法の大部分にわたってマスクの中実部分によって保護されるので、壁の親和性に対するこの自由度を達成しても、この空洞底部の親和性を損なわない。
【００１９】
また、この方法は、アセンブリガイドを形成するために、良好な耐熱性を有する、すなわち、劣化又は変形することなく高温に耐えることができる第２の材料を選択する可能性も提供する。そのグラフォエピタキシー法の残りの部分に関して、より高い温度において又はより長い持続時間にわたって、アセンブリ又はグラフトアニーリング（ｇｒａｆｔｉｎｇ  ａｎｎｅａｌｉｎｇ）を用いることができる。
【００２０】
この方法の結果として、今後は、その壁が底部の化学親和性とは異なる化学親和性を有する、言い換えると、第１の親和性とは異なる第２の親和性を有する少なくとも１つの空洞を備えるアセンブリガイドを容易に形成することができる。
【００２１】
有利には、第２の材料は、第１のマスクの少なくとも１つの凹部を完全に満たし、第１のマスクの上方に余分な厚さを形成するようにして堆積される。その後、その方法は、第１のマスクをエッチングするステップの前に、第１のマスクを露出させるために、余分な厚さを除去するステップを含む。
【００２２】
したがって、第２の材料はマスクを越えて延びるように堆積され（アセンブリガイドを反転したものが印刷される）、その後、マスクを除去できるように最終的に切削されるので、本発明による方法は、マスク内の凹部の密度（すなわち、開口部比）の変動の影響を受けない。
【００２３】
第１及び第２の化学親和性は、以下の可能性から選択することができる。
−  コポリマーブロックのいずれか１つに対する優先的親和性。
−  中性、すなわち、コポリマーブロックのいずれか１つを優先しない（すなわち、コポリマーブロックの各々に対し同等）。
【００２４】
空洞の材料又は表面、例えば、底部が、ブロックコポリマーに対して「中性」であると言われるとき、これは、異なるコポリマーブロックとの相互作用力が同等であることを意味する。
【００２５】
本発明による方法の発展形態によれば、第１の材料はブロックコポリマーの複数のブロックに対して中性であり、第２の材料はブロックコポリマーのブロックのうちの１つに対して優先的親和性を有する。
【００２６】
好ましくは、第１のマスクはウェットプロセスによってエッチングされる。したがって、ブロックコポリマーに対する機能化層の化学親和性は、変更される危険性がない。逆に、従来の方法では、多くの場合に、プラズマによってマスクをエッチング又は開口するステップが用いられ、それにより、マスク下に位置する機能化層の親和性が変更される。
【００２７】
発展形態によれば、その形成方法は、以下のステップを更に含む。
−  機能化層上に、少なくとも１つの凹部を備える第２のマスクを形成するステップ。
−  第２のマスクの少なくとも１つの凹部を満たすようにして、ブロックコポリマーに対する第３の化学親和性を有する第３の材料を堆積するステップ。
−  第１の材料、第２の材料及び第３の材料に対して第２のマスクを選択的にエッチングし、それにより、機能化層上に配置される第３の材料から形成される少なくとも１つのパターンを形成するステップ。
【００２８】
第１のマスク及び第２のマスクは、同じ無機物層内に連続して形成され、同時にエッチングされることが好ましい。代替的には、第２のマスクは、第１のマスクをエッチングした後に機能化層上に形成される。
【００２９】
本発明による方法は、個別に考慮されるか又は技術的に取り得るそれら全ての組み合わせに従って考慮される、以下の特徴のうちの１つ以上を含むこともできる。
−  少なくとも１つのガイドパターンが、５０ｎｍ〜３００ｎｍに構成される深さの空洞を少なくとも部分的に画定する。
−  第２の材料の余分な厚さが化学機械平坦化によって除去される。
−  第２の材料の余分な厚さがプラズマエッチングによって除去される。
−  第２の材料の余分な厚さが平坦な表面を有し、第２の材料が均一にエッチングされる。
−  機能化層が、その表面エネルギーがガイドの空洞を占有することを意図したブロックコポリマーの中性化方式（ｎｅｕｔｒａｌｉｔｙ  ｒｅｇｉｍｅ）に対応するポリマーから形成される。それは、とりわけ、ブロックコポリマーと同じ化学的性質（すなわち、同じモノマーを含む）のランダムポリマーとすることができる。
−  第２の材料は、架橋性ポリマー（例えば、スチレン誘導体又はメタクリレート誘導体）、酸化シリコン、窒化シリコン、窒化チタン、金、銅、プラチナ及びパラジウムのような金属から選択される。
−  第１のマスクは反射防止層を備えるハードマスクである。
−  第１のマスクは感光性樹脂層を備える。
−  その方法は、感光性樹脂層上への停止層のコンフォーマルな堆積を更に含む。
−  第１のマスクの少なくとも１つの凹部及び／又は第２のマスクの少なくとも１つの凹部が機能化層上に開口する。
【００３０】
また、本発明は、上記の方法を用いるアセンブリガイドであって、アセンブリガイドは少なくとも１つの空洞を画定するアセンブリガイドの形成と、空洞内のブロックコポリマーの堆積とを含む、グラフォエピタキシー法に関する。
【００３１】
本発明の他の特徴及び利点は、添付の図面を参照しながら、決して限定するものではなく、例示のために以下に与えられる説明から明らかになるであろう。
【図面の簡単な説明】
【００３２】
【図１Ａ】従来技術による、機能性アセンブリガイドを形成するための方法のステップを表す図である。
【図１Ｂ】従来技術による、機能性アセンブリガイドを形成するための方法のステップを表す図である。
【図２】本発明による形成方法によって得られた機能性アセンブリガイドを示す図である。
【図３Ａ】本発明の方法の好ましい実施形態による、図２の機能性アセンブリガイドを製造できるようにするステップＳ１を表す図である。
【図３Ｂ】本発明の方法の好ましい実施形態による、図２の機能性アセンブリガイドを製造できるようにするステップＳ２を表す図である。
【図３Ｃ】本発明の方法の好ましい実施形態による、図２の機能性アセンブリガイドを製造できるようにするステップＳ３を表す図である。
【図３Ｄ】本発明の方法の好ましい実施形態による、図２の機能性アセンブリガイドを製造できるようにするステップＳ４を表す図である。
【図３Ｅ】本発明の方法の好ましい実施形態による、図２の機能性アセンブリガイドを製造できるようにするステップＳ５を表す図である。
【図３Ｆ】本発明の方法の好ましい実施形態による、図２の機能性アセンブリガイドを製造できるようにするステップＳ６を表す図である。
【図４】本発明の方法の代替の実施形態による、図３Ｂ及び図３ＣのステップＳ２及びＳ３の代わりに使用されるステップＳ２’を表す図である。
【図５Ａ】図３ＥのステップＳ５に後続する、本発明による方法の任意選択のステップＳ７を表す図である。
【図５Ｂ】図３ＥのステップＳ５に後続する、本発明による方法の任意選択のステップＳ８を表す図である。
【図５Ｃ】図３ＥのステップＳ５に後続する、本発明による方法の任意選択のステップＳ９を表す図である。
【図５Ｄ】図３ＥのステップＳ５に後続する、本発明による方法の任意選択のステップＳ１０を表す図である。
【図５Ｅ】図３ＥのステップＳ５に後続する、本発明による方法の任意選択のステップＳ１１を表す図である。
【発明を実施するための形態】
【００３３】
より明確にするために、全ての図において、同一又は類似の要素は同一の参照符号によって指示される。
【００３４】
図２を参照すると、本発明による方法は、基板２００の表面上に、１つ以上の空洞３１０を備える機能性アセンブリガイド３００を得ることを可能にする。各空洞３１０は、ブロックコポリマーの自己組織化によって、その中に高解像度の少なくとも１つの二次パターンを形成するために、ブロックコポリマーで満たされることを意図している。空洞３１０の底部３１１は、ブロックコポリマーに対して第１の化学親和性を有するようにして機能化されるのに対して、空洞３１０の側壁３１２は、ブロックコポリマーに対して第２の化学親和性を有するように機能化される。空洞の側壁３１２は、基板２００の平面に対して好ましくは垂直に延在する。
【００３５】
アセンブリガイド３００の空洞３１０は、異なる幾何学的形状を採用することができる。空洞は、とりわけ、柱状井戸、長方形若しくは楕円形井戸、トレンチ又はグラフォエピタキシー法に適した任意の他の形状の形をとることができる。空洞３１０は、５０ｎｍ〜３００ｎｍに構成される深さを有することが好ましい。
【００３６】
図３Ａ〜図３Ｆは、本発明による方法の好ましい実施形態による、そのような機能性アセンブリガイド３００を製造できるようにするステップＳ１〜Ｓ６を表す。
【００３７】
図３Ａによって示される第１のステップＳ１は、基板２００の表面上に機能化層２１０を形成することにある。機能化層２１０は、アセンブリガイドの空洞の底部を与えるために望まれる化学親和性に応じて選択される第１の材料から構成される。この第１の材料は、グラフト可能又は架橋可能であり、基板の表面エネルギーを制御できるようにするポリマー材料であることが好ましい。また、機能化層２１０は、自己組織化単層膜（ＳＡＭ：ｓｅｌｆ−ａｓｓｅｍｂｌｅｄ  ｍｏｎｏｌａｙｅｒ）から形成することもできる。好ましくは、機能化層２１０は、２ｎｍ〜１５ｎｍに構成される実質的に一定の厚さを有する。
【００３８】
好ましくは、機能化層２１０は、中和層である。言い換えると、第１の材料はブロックコポリマーに対して中性である。この第１の材料は、その表面エネルギーがガイド３００の空洞３１０を占有することを意図したブロックコポリマーの中性化方式に対応するポリマーとすることができる。それは、とりわけ、このブロックコポリマーと同じ化学的性質の（すなわち、同じモノマーを含む）ランダムコポリマーとすることができる。
【００３９】
一例として、ブロックコポリマーが円柱形態のＰＳ−ｂ−ＰＭＭＡであるとき、機能化層２１０は、重量比で７０％のポリスチレン（ＰＳ）と、重量比で３０％のポリメチルメタクリレート（ＰＭＭＡ）とを含む、ランダムコポリマーＰＳ−ｒ−ＰＭＭＡの層とすることができる。ブロックコポリマーがラメラ形態のＰＳ−ｂ−ＰＭＭＡであるとき、第１の機能化層は、重量比で５０％のＰＳと、重量比で５０％のＰＭＭＡとを含む、ＰＳ−ｒ−ＰＭＭＡ層とすることができる。
【００４０】
機能化層２１０を形成するステップＳ１は、例えば、スピンコーティングによって、第１のポリマー材料から形成される層を堆積する動作と、グラフトする動作とも言われる、基板２００の表面上に第１のポリマー材料の層を固定する動作と、余分なポリマー材料（すなわち、グラフトされない材料）が溶媒を用いて除去される、洗浄する動作とを含むことが好ましい。第１のポリマー材料がグラフト可能ではなく、架橋可能である代替の実施形態では、第１のポリマー材料を架橋するために、スピンコーティング動作に、熱アニーリングが後続する。
【００４１】
基板２００は少なくとも１つの活性層を備え、活性層は、例えば、コンタクトホールを形成する目的で、ブロックコポリマーのアセンブリによって得られた二次パターンを転写するために設けられる。基板２００は、半導体材料、例えば、シリコンから形成される基層２０１と、少なくとも１つの活性層（例えば、酸化物又は窒化物から形成される）と、少なくとも１つの有機層（例えば、ＳＯＣ、ＳＯＧ、ＢＡＲＣ等）とを備える、いくつかの層のスタックから構成されることが好ましい。スタックの層の数及び性質は、想定される適用例に応じて異なる。
【００４２】
図３Ｂ及び図３Ｃによって示されるステップＳ２及びＳ３は、機能化層２１０上にマスク２２０を形成するという目的を有する。このマスク２２０は、１つ以上の凹部を備え、その形状及び寸法は、形成することが望まれるアセンブリガイド３００の１つ又は複数のパターンに対応する。言い換えると、マスク２２０の中実部分は、アセンブリガイド３００（図２を参照）の将来の空洞３１０を画定する。図２及び図３において表される例において、２つの周囲アセンブリパターン３２０ａ〜３２０ｂ（上から見た場合）、すなわち、閉じた輪郭のパターンを備える、アセンブリガイド３００を形成することが望まれる。その際、マスク２２０は、同様に周囲形状の２つの凹部２２１ａ〜２２１ｂを備える（図３Ｃを参照）。代替的には、アセンブリパターン３２０ａ〜３２０ｂは、その間に空洞３１０に対応するトレンチを画定する線である。
【００４３】
マスク２２０は、本発明の方法のこの実施形態では、フォトリソグラフィ及びエッチングによって形成されるハードマスクである。図３ＢのステップＳ２において、機能化層２１０は、少なくとも１つの無機材料層２２２で覆われ、その後、感光性樹脂層２２３で覆われる。フォトリソグラフィの品質を改善するために、無機材料層２２２は反射防止層、例えば、シリコン反射防止コーティング（ＳｉＡＲＣ）であることが好ましい。アセンブリガイドの将来のパターンを見えるようにするために、感光性樹脂層２２３は、次に露光及び現像される。ステップＳ３（図３Ｃ）において、樹脂層２２３内に印刷されるパターンが、下層のＳｉＡＲＣ層２２２の中に転写され、それにより、マスク２２０の凹部２２１ａ〜２２１ｂが形成される。この転写のために、プラズマによる、ドライエッチング法を利用することができる。
【００４４】
マスク２２０の凹部２２１ａ〜２２１ｂは、有利には、機能化層２１０上に開口する。これは、図２ＣのステップＳ３中に、ＳｉＡＲＣ層２２２をその高さ全体にわたってエッチングすることを意味する。このようにして、アセンブリガイドの空洞の側壁が全体的に機能化されることになる。
【００４５】
凹部２２１ａ〜２２１ｂをエッチングするステップＳ３（図２Ｃ）中に、凹部の底部に位置する機能化層２１０の部分の化学親和性が、プラズマによって変更されている場合がある。しかしながら、これらの部分は空洞の底部３１０を構成せず、それゆえ、ブロックコポリマーと接触しないことになるので、ブロックコポリマーのアセンブリにいかなる影響（ｉｎｃｉｄｅｎｃｅ）も及ぼさない。将来の空洞の底部は、マスク２２０の中実部分の下に位置することに留意されたい。
【００４６】
図３ＤのステップＳ４は、機能化層２１０及びマスク２２０上に第２の材料２３０を堆積することにある。この第２の材料２３０は、その側面が空洞３１０の側壁を形成することになるガイドパターン３２０ａ〜３２０ｂに与えることが望まれる化学親和性に応じて選択される（図２を参照）。第２の材料２３０は、機能化層２１０の第１の材料と同様の架橋性ポリマー材料、酸化シリコン、窒化シリコン、窒化チタン又は金、銅、プラチナ及びパラジウムのような金属とすることができる。
【００４７】
好ましくは、第２の材料２３０は、コポリマーブロックのうちの１つに対する優先的親和性を有する。例えば、ジブロックコポリマーＰＳ−ｂ−ＰＭＭＡの場合、第２の材料２３０は、ＰＭＭＡ親和性（ＰＭＭＡ−ａｆｆｉｎｅ）又はＰＳ親和性（ＰＳ−ａｆｆｉｎｅ）とすることができる。スチレン誘導体及びメタクリレート誘導体がそれぞれ、ＰＳ親和性材料及びＰＭＭＡ親和性材料の例である。機能化層２１０が「中性」であるという特徴に結び付けられるとき、コポリマーブロックのうちの１つに対するこの優先的親和性は、ブロックコポリマー（事例に応じてＰＳ又はＰＭＭＡから形成される）の二次パターンを基板２００に対して垂直に向けることを可能にする。
【００４８】
マスクが均一な開口部比を有するとき、マスク２２０の凹部２２１ａ〜２２１ｂを部分的にのみ満たすことができる。凹部２２１ａ〜２２１ｂ内のブロックコポリマー層の厚さは実質的に一定になる。
【００４９】
マスクが不均一な開口部比を有する、図３Ｄに示される構成では（この特定の事例では、２つの凹部２２１ｂが２つの凹部２２１ａより広い）、第２の材料２３０は、有利には、マスク２００の凹部２２１ａ〜２２１ｂを完全に満たし、マスクの上方に余分な厚さの層２３１を形成するようにして堆積される。堆積条件は、有利には、均一な余分な厚さの層２３１、言い換えると、実質的に一定の厚さの層を得るように選択される。そのため、余分な厚さ２３１は、凹部２２１ａ〜２２１ｂの深さの約１０倍に等しいか又はこの深さの１０倍よりはるかに大きい深さであることが好ましい。例えば、約３５ｎｍの深さの凹部の場合、約３００ｎｍの余分な厚さを得ることが要求される。
【００５０】
第２の材料２３０の堆積は、有利には、スピンコーティングによって実行される。溶媒及び第２の材料（通常、ポリマー）を含む溶液が、遠心力によって、基板２００（機能化層２１０及びマスク２２０で覆われる）にわたって広げられる。この堆積モードは、マスク２２０の凹部によって生成される表面トポグラフィーを平らにし、それにより、平坦な表面を得るのに特に適している。更に、それは、周囲温度において実行することができる。その際、ポリマー材料から形成される機能化層２１０を劣化させるリスクは全くない。
【００５１】
第２の材料の性質に応じて、他の堆積モード、例えば、ＰＥＣＶＤ（プラズマ化学気相成長、とりわけ、酸化物の場合）及びＣＶＤ（化学気相成長）を想定することができる。機能化層２１０を改変しないために、堆積は低温（＜３００℃）において行われることが好ましい。
【００５２】
その後、マスク２２０を露出させるために、図３のステップＳ５において、第２の材料２３０から形成される余分な厚さの層２３１が除去される。第２の材料２３０の除去は、マスク２２０と同じ厚さの第２の材料から形成されるパターン３２０ａ〜３２０ｂを得るために、好ましくはマスク２２０の上面に至るまで実行される。言い換えると、図３Ｅのパターン３２０ａ〜３２０ｂは、マスク２２０の凹部内に完全に収容される。したがって、このステップＳ５は、第２の材料及びマスク２２０のパターン３２０ａ〜３２０ｂによって平坦な表面が形成されることに関連して、「平坦化ステップ」と呼ばれる場合がある。
【００５３】
ステップＳ５の実施形態において、第２の材料から形成される余分な厚さの層２３１は、化学機械平坦化（ＣＭＰ：ｃｈｅｍｉｃａｌ  ｍｅｃｈａｎｉｃａｌ  ｐｌａｎａｒｉｚａｔｉｏｎ）によって除去される。この場合、ステップＳ５の終了時に平坦な表面を得るために、余分な厚さの層２３１が最初に一定の厚さからなることはあまり重要ではない。
【００５４】
代替の実施形態では、余分な厚さの層２３１はプラズマエッチングによって除去される。エッチング化学反応は、有利には、マスク２２０のＳｉＡＲＣに対して良好なエッチング選択性を得るように選択される。これは、マスク２２０上で選択的に停止しながら、第２の材料の除去をより良好に制御できるようにする。マスク２２０は、その際、エッチング停止層を構成する。一例として、余分な厚さの層が有機層であるとき、酸化化学反応（例えば、Ｎ２と混合されたＯ２に基づく）又は還元化学反応（例えば、Ｎ２と混合されたＨ２に基づく）が使用される場合がある。
【００５５】
プラズマによってエッチングされる厚さは基板の全ての点において実質的に同じであるので、マスク２２０の中実部分と第２の材料のパターン３２０ａ〜３２０ｂとの間を結果として平坦にするために、均一な余分な厚さの層２３１から開始することが好ましい。このために、凹部の深さの約１０倍、或いはそれより更に厚い余分な厚さが選択される。
【００５６】
余分な厚さの層２３１を除去するために、化学機械平坦化（ＣＭＰ）及びプラズマエッチングを組み合わせることもできる。マスク２２０上で正確に停止しながら、除去を終了するために、ＣＭＰ動作を最初に実行し、余分な厚さの層２３１を粗く切削し、その後、選択性プラズマエッチングの動作を実行することが更に好ましい。
【００５７】
したがって、ステップＳ４において、第２の材料２３０を、マスク２２０を越えて延長させ、その後、ステップＳ５において、それをマスク２２０の高さまで切削することによって、アセンブリガイドの全てのパターン３２０ａ〜３２０ｂが、機能化層２１０上でどのような数、寸法及び分布であっても、機能化層２１０上で同じ高さを有することが保証される。
【００５８】
最後に、ステップＳ６（図３Ｆ）において、アセンブリガイド３００のパターン３２０ａ〜３２０ｂを切り離すために、機能化層２１０の第１の材料及び第２の材料に対して、マスクが選択的にエッチングされる。ガイドパターン３２０ａ〜３２０ｂは、図３ＢのステップＳ２において樹脂層２２３内に印刷されるパターンのネガであるので、このステップは反転ステップと見なすことができる。
【００５９】
空洞３１０の底部３１１を構成する機能化層２１０の部分の化学親和性を変更しないために、ＳｉＡＲＣマスクは、有利には、ウェットプロセスによって、例えば、フッ化水素酸槽内でエッチングされる。実際には、他のタイプのエッチング、とりわけ、プラズマエッチングを想定することもできるが、それらのエッチングは、空洞３１０の底部３１１の化学親和性を変更する危険性がある。
【００６０】
ステップＳ１〜Ｓ６（図３Ａ〜図３Ｆ）の特定の例示的な実施形態がこれ以降に与えられる。基板２００は、下から上に向かって、バルクシリコン層２０１、二酸化シリコン（ＳｉＯ２）層２０２及びスピンオンカーボン（ＳＯＣ）層２０３を備える。
【００６１】
最初に、ステップＳ１（図３Ａ）において、約３０ｎｍの厚さにわたって、酢酸２−メトキシ−１−メチルエチル（ＰＧＭＥＡ：ｐｒｏｐｙｌｅｎｅ  ｇｌｙｃｏｌ  ｍｅｔｈｙｌ  ｅｔｈｅｒ  ａｃｅｔａｔｅ）内に重量濃度で２％まで希釈されたＰＳ−ｒ−ＰＭＭＡの溶液が堆積される。この堆積後に、２３０℃において１０分間、グラフトアニーリングが行われ、ＰＧＭＥＡで洗浄し、それにより、炭素層２０３上に、約８ｎｍの厚さのグラフトされたＰＳ−ｒ−ＰＭＭＡ層が形成される。このグラフトされたＰＳ−ｒ−ＰＭＭＡ層は、中和層２１０としての役割を果たす。
【００６２】
Ｓ２（図３Ｂ）において、ＰＳ−ｒ−ＰＭＭＡ層２１０が、スピンコーティングによって堆積され、その後、２１５℃で５分間アニールされた約３０ｎｍ厚のＳｉＡＲＣ層２２２で覆われ、その後、ネガティブトーン現像レジスト樹脂層２２３で覆われる。その後、樹脂層内に、約１００ｎｍ厚のラインタイプのパターンが印刷される。
【００６３】
Ｓ３（図３Ｃ）において、マスク２２０を形成するために、樹脂層２２３内に印刷されたパターンが、ＳｉＡＲＣ層２２２の全厚にわたってエッチングすることによって転写される。パターンの転写は、１５秒間、フッ化炭素プラズマ（ＣＨｘＦｙ）、例えば、ＣＨ２Ｆ２（２０ｓｃｃｍ）＋ＣＦ４（４０ｓｃｃｍ）＋Ｈｅ（２４０ｓｃｃｍ）を用いて得ることができる。それは、容量性又は誘導性結合リアクターにおいて実行することもできる。
【００６４】
Ｓ４（図３Ｄ）において、ＰＧＭＥＡ内で、重量濃度で５％を超える濃度まで希釈された架橋性ポリスチレン２３０が、ＳｉＡＲＣマスク２２０の凹部内に堆積される。希釈されたポリスチレンは、１５００ｒｐｍの速さで３０秒間、スピンコーティングすることによって堆積される。マスク２２０は、その際、約３００ｎｍの実質的に一定の厚さのポリスチレン層２３１で覆われる。
【００６５】
Ｓ５（図３Ｅ）において、ＳｉＡＲＣマスク２２０に達するまで、ポリスチレン層２３１が、Ｎ２、Ａｒのような気体で希釈されるか又は希釈されない酸素又は水素ベースのプラズマによってエッチングされる。そのエッチングは、ポリスチレン層２３１の浸食（ａｔｔａｃｋ）終了を検出することによって終了する（このポリマーのエッチングに対応する波長をその場で監視することによる）。次に、基板を１００分間、１８０℃の温度まで引き上げてポリスチレンを架橋し、それにより、この材料に良好な耐熱性を与える。
【００６６】
最後に、Ｓ６（図３Ｆ）において、ＳｉＡＲＣマスク２２０が、０．１％に等しい重量濃度のフッ化水素酸槽内で、３０秒間エッチングされる。このタイプのウェットエッチングは、中和層２１０のＰＳ−ｒ−ＰＭＭＡ及び架橋ポリスチレンを無傷のままにする。その際、機能性アセンブリガイド３００が形成される。それは、ポリスチレンパターン３２０ａ〜３２０ｂと、中和層２１０とを備え、中和層の上にポリスチレンパターンが存在する（図３Ｆを参照）。
【００６７】
図４は、機能化層２１０上にマスク２２０を形成できるようにするステップ（Ｓ２及びＳ３）の代替の実施形態Ｓ２’を表す。
【００６８】
この代替の実施形態において、マスク２２０は、無機物層（ハードマスク）ではなく、感光性樹脂層２２４を備える。したがって、ステップＳ２’において、マスク２２０の凹部２２１ａ〜２２１ｂを形成するために、機能化層２１０上に樹脂層２２４が堆積され、露光され、その後、現像される。
【００６９】
マスクを形成するために無機物層ではなく、樹脂層を使用することによって、ガイドパターンがより容易に、更なる高さまで達することができるようにする。更に、この代替の実施形態は、マスクの形成に含まれるステップが１つ少ない（樹脂層の中に形成されるパターンの転写がない）ので、安価である。
【００７０】
一方、樹脂から形成される、すなわち、ポリマー材料から形成されるマスク２２０は、ステップＳ５のプラズマによる切削をより難しくする場合がある。実際には、マスクの凹部内に堆積される第２の材料２３０もポリマー材料であるとき、化学的コントラストが欠如している場合があり、それにより、マスク２２０の材料に対して第２の材料２３０を選択的に除去できないようになる。この問題を解決するために、樹脂層２２４が、有利には、現像後に、「ライナー」タイプの薄い停止層２２５で覆われ、言い換えると、樹脂層２２４及び機能化層２１０上にコンフォーマルな方式で薄い停止層が堆積される。この停止層２２５は、好ましくは酸化物又は窒化物から形成され、第２の材料のプラズマエッチングから樹脂層２２４を保護する。停止層２２５は、好ましくは、５ｎｍ〜１０ｎｍに構成される厚さを有する。
【００７１】
第２の材料２３０を切削するステップＳ５後に（図３Ｅ）、樹脂マスク２２０を覆う停止層２２５が、例えば、フッ化水素（ＨＦ）酸槽内で除去され、その後、樹脂マスク２２０は、好ましくは、溶媒によって除去される（ステップＳ６；図３Ｆ）。
【００７２】
図５Ａ〜図５Ｅは、本発明による、機能性アセンブリガイドを形成するための方法の代替の実施形態を表す。この代替形態では、第１の系列のガイドパターン３２０が、図３Ａ〜図３Ｅに関連して先に説明されたステップＳ１〜Ｓ５の結果として生成される。第１の系列のパターンは、その壁がこれらのパターンの材料に対応する親和性を有する１つ（又は複数）の第１の空洞３１０を作り出すことができるようにするものである。図３Ｅの段階において、マスク２２０を除去するのではなく（ステップＳ６、図３Ｆ）、次に、（好ましくはステップＳ２及びＳ３と同じようにして）リソグラフィ及びエッチングによって、ＳｉＡＲＣ層２２２内に新たな開口部２５１を作り出すことによって、第２のマスク２５０を生成することができる。これらの開口部２５１は、その壁の親和性が第１の空洞３１０の壁の親和性とは異なる１つ（又は複数の）第２の空洞３４０を画定する第２の系列のパターン３３０を作り出すことができるようにするものである。
【００７３】
そのため、図５ＡのステップＳ７において、第１の系列のパターン３２０と、それらのパターンを包囲するＳｉＡＲＣ層２２２とが、第２の感光性樹脂層２５３で覆われる。第２の系列の将来のパターンを見えるようにするために、この感光性樹脂層２５３は、次に露光及び現像される。
【００７４】
ステップＳ８（図５Ｂ）において、第２の樹脂層２５３内に印刷されたパターンが下層のＳｉＡＲＣ層２２２の中に転写され、それにより、凹部２５１を備える第２のマスク２５０が形成される。この転写のために、プラズマによる、ドライエッチング法を利用することができる。第２のマスク２５０の凹部２５１は、機能化層２１０上に開口する。
【００７５】
代替的には、図３Ｆの構造から（すなわち、第１のマスク２２０が除去されると）、新たな無機材料層を堆積して、第２のマスク２５０を生成することができる。この無機材料層は、反射防止層、例えば、シリコン反射防止コーティング（ＳｉＡＲＣ）であることが好ましい。第１のＳｉＡＲＣ層２２２とは異なり、第２のＳｉＡＲＣ層は、第２の余分な材料を除去するＣＭＰ又はプラズマエッチングのような浸食性ステップ（ａｇｇｒｅｓｓｉｖｅ  ｓｔｅｐ）を受けないことになるので、新たな無機材料層の堆積によって、第２のマスク２５０により良好な特性を与えることができるようになる。
【００７６】
図５ＣのステップＳ９は、機能化層２１０及び第２のマスク２５０上に第３の材料２６０を堆積することにある。第３の材料２６０は、その側面が第２の空洞３４０の側壁を形成することになる、第２の系列のガイドパターン３３０に与えることが望まれる化学親和性に応じて選択される。第３の材料２６０は、第２の材料２３０と同じ性質からなることができるが、有利には、第２の材料の親和性とは異なるブロックコポリマーに対して親和性を有する。
【００７７】
例えば、第２の材料２３０がコポリマーブロックのうちの１つに対して優先的親和性を有する場合には、第３の材料２６０は、他のブロックに対して優先的親和性を有することができる。機能化層２１０が「中性」であるという特徴に結び付けられるとき、この優先的親和性は、空洞３１０及び３４０の壁に沿っているが、２つの空洞間のブロックの異なる場所において、ブロックコポリマーの二次パターンを基板２００に対して垂直に向けることを可能にする。
【００７８】
別の例において、第２の材料２３０はコポリマーブロックのうちの１つに対して優先的親和性を有し、第３の材料２６０は、機能化層２１０等のコポリマーに対して中性の特性を有する。第１の空洞３１０では、基板に対して垂直に向けられ、かつ空洞の壁に平行な二次パターンが得られ、第２の空洞３４０では、基板２００に対して垂直に、かつ空洞の壁に対して垂直に向けられる二次パターンが得られる。
【００７９】
図５Ｃに示されるように、第３の材料２６０は、有利には、第２のマスク２５０の凹部２５１を完全に満たすように、そして、第２のマスク２５０の上方に余分な厚さの層２６１を形成するようにして堆積される。
【００８０】
図５ＤのステップＳ１０において、第２のマスク２５０を露出させるために、そして第３の材料から構成されるパターン３３０を得るために、第３の材料の余分な厚さの層２６１がＣＭＰ及び／又はプラズマエッチングによって除去される。単一の同じＳｉＡＲＣ層２２２を用いて、マスク２２０及び２５０を連続して形成していたとき、第２の系列のパターン３３０は、第１の系列のパターン３２０と同じ厚さからなる。
【００８１】
最後に、Ｓ１１（図５Ｅ）において、アセンブリガイドのパターン３２０〜３３０を切り離すために、第１のマスク２２０（その凹部がパターン３２０によって占められる）及び第２のマスク２５０（その凹部がパターン３３０によって占められる）が、機能化層２１０の第１の材料と、第２及び第３の材料とに対して選択的にエッチングされる。ＳｉＡＲＣ層２２０及び２５０、ここでは並置されており、有利には、ウェットプロセス、例えば、フッ化水素酸槽内でエッチングされる。
【００８２】
それゆえ、説明されたばかりの方法は、その底部が第１の化学親和性（機能化層２１０）で機能化されるのに対して、その側壁が第２の化学親和性（第２の材料２３０）で、或いは第３の化学親和性（第３の材料２６０）で機能化される、少なくとも１つの空洞を備える、１つ（又は複数の）アセンブリガイドを製造できるようにする。
【００８３】
非常に高い解像度及び密度のパターンを生成するために、そのアセンブリガイドは、次に、ブロックコポリマーの自己組織化（ＤＳＡ）のための方法において、より詳細にはグラフォエピタキシー法において使用することができる。このグラフォエピタキシー法は、アセンブリガイドの１つ（又は複数）の空洞内にブロックコポリマーを堆積するステップと、例えば、アニーリングによる、ブロックコポリマーのアセンブリのステップとを含む。
【００８４】
ブロックコポリマーは、とりわけ、下記から選択することができる。
−  ＰＳ−ｂ−ＰＭＭＡ：ポリスチレン−ブロック−ポリメチルメタクリレート
−  ＰＳ−ｂ−ＰＬＡ：ポリスチレン−ブロック−ポリ乳酸
−  ＰＳ−ｂ−ＰＥＯ：ポリスチレン−ブロック−ポリエチレンオキシド
−  ＰＳ−ｂ−ＰＤＭＳ：ポリスチレン−ブロック−ポリジメチルシロキサン
−  ＰＳ−ｒ−ＰＭＭＡ−ｂ−ＰＥＯ：ポリスチレン−ブロック−ポリメチルメタクリレート−ブロック−ポリエチレンオキシド
−  ＰＳ−ｂ−Ｐ２ＶＰ：ポリスチレン−ブロック−ポリ（２ビニルピリジン）
当然、本発明によるアセンブリガイドを形成するための方法は、図３〜図５を参照しながら説明された実施形態には限定されず、当業者には、数多くの変形及び変更が明らかになるであろう。詳細には、機能化層の第１の材料と、第２の材料及び第３の材料とは、上記で説明された組成以外の組成を有することができる。同様に、他のブロックコポリマーも使用することができる。
【００８５】
第１の化学親和性（空洞底部）は第２の化学親和性（空洞の側壁）と異なる必要はない。実際には、第１の化学親和性と第２の化学親和性との間の他の組み合わせも取り得る。本発明による方法の結果として得られたアセンブリガイドは、それにより、ブロックコポリマーの二次パターンに関して複数の構成を得ることができるようにする。
【００８６】
最後に、本発明による方法の結果として、その特定の壁が第２の化学親和性を有し、他の壁が第３の化学親和性（或いは第４の親和性等）を有する、１つ（又は複数）の空洞を備えるアセンブリガイドを形成することができる。そのため、図５Ａ〜図５Ｅの方法を適用して、この空洞を第２の材料で画定するガイドパターンの部分と、この同じ空洞を第３の材料で画定するガイドパターンの他の部分とを形成することができる。
【図１Ａ】
2019534563.tif 000003
【図１Ｂ】
2019534563.tif 000004
【図２】
2019534563.tif 000005
【図３Ａ】
2019534563.tif 000006
【図３Ｂ】
2019534563.tif 000007
【図３Ｃ】
2019534563.tif 000008
【図３Ｄ】
2019534563.tif 000009
【図３Ｅ】
2019534563.tif 000010
【図３Ｆ】
2019534563.tif 000011
【図４】
2019534563.tif 000012
【図５Ａ】
2019534563.tif 000013
【図５Ｂ】
2019534563.tif 000014
【図５Ｃ】
2019534563.tif 000015
【図５Ｄ】
2019534563.tif 000016
【図５Ｅ】
2019534563.tif 000017
【国際調査報告】
2019534563.tif 000018
2019534563.tif 000019
2019534563.tif 000020
2019534563.tif 000021
2019534563.tif 000022
2019534563.tif 000023